СПОСОБ АКТИВИРОВАНИЯ ПОВЕРХНОСТИ ТИТАНОВЫХ СПЛАВОВ ПЕРЕД НАНЕСЕНИЕМ ГАЛЬВАНОХИМИЧЕСКИХ ПОКРЫТИЙ
METHOD OF ACTIVATING SURFACE OF TITANIUM ALLOYS BEFORE APPLYING GALVANOCHEMICAL COATINGS

Предлагаемое изобретение относится к способу активирования поверхности титановых сплавов перед нанесением гальванохимических покрытий и может быть использовано в радиотехнической промышленности, приборостроении, авиационной промышленности.
В современной технике известна технология активирования поверхности титановых сплавов перед нанесением гальванохимических покрытий, состоящая из следующей последовательности операций [Гальванотехника. Справочник под ред. Гинберга A.M. и др. - М.:Металлургия, 1987, 736 с.]:
- обезжиривание;
- промывка в горячей проточной воде;
- промывка в холодной проточной воде;
- травление;
- промывка в холодной проточной воде;
- осветление;
- промывка в холодной проточной воде;
- активирование путем нанесения гидридного слоя простым окунанием в раствор концентрированной серной или соляной кислот;
- промывка в холодной проточной воде;
- нанесение никелевого покрытия;
- промывка в уловителе;
- промывка в холодной проточной воде;
- сушка;
- термообработка.
Наиболее близкой по технической сущности к предлагаемому способу активирования поверхности титановых сплавов перед нанесением гальванохимических покрытий является технология с использованием следующего раствора [Заявка Японии 6436788, МКИ4 С25D 5/28, С25D 5/15 / Найто Томидзиро, Каванобэ Хирохира, Андо Наотакэ, Сато Дзюндзи, Матида Кодзи, Муроока Исаму; Ситидзун токэй к.к. - № 62-190815; Заявл. 30.07.87; Опубл. 07.02.89 // Кокай токе кохо. Сер. 3(4). - 1989 - 11. - с.477-479. Подготовка поверхности титана]:
- обезжиривание;
- промывка в горячей проточной воде;
- промывка в холодной проточной воде
- травление;
- промывка в холодной проточной воде;
- активирование путем нанесения гидридного слоя простым погружением в раствор, содержащий 0,2-0,4% гидрид-фторида аммония и 15% водорастворимого восстановителя - гидрид-сульфата натрия;
- промывка в холодной проточной воде;
- нанесение никелевого покрытия;
- промывка в уловителе;
- промывка в холодной проточной воде;
- термообработка;
- нанесение золотого или палладиевого покрытия;
- промывка в двух уловителях;
- сушка.
Недостатком известного способа является его многооперационность.
Техническим результатом предлагаемого изобретения является получение качественного покрытия на поверхности деталей из титановых сплавов при сокращении количества осуществляемых для этого операций.
Сущность предлагаемого изобретения состоит в том, что способ активирования поверхности титановых сплавов перед нанесением гальванохимических покрытий включает обезжиривание, промывку в горячей воде, промывку в холодной проточной воде, активирование, промывку в холодной проточной воде, нанесение металлического покрытия, промывку в уловителе, промывку в холодной проточной воде и сушку.
Новым в способе активирования поверхности титановых сплавов перед нанесением гальванохимических покрытий является то, что активирование производится в растворе состава:
Натрия гипофосфит (ГОСТ 200-76)
8-10 г/л
Кислота фтористоводородная (ГОСТ 10484-78)
4-6 г/л
Вода дистиллированная
до 1 л
при температуре 18-22°С в течение не менее 10 мин.
Пример 1.
Проводилось нанесение металлического покрытия на деталях из титанового сплава ВТ1-0 следующим образом.
1. Обезжиривание
2. Промывка в горячей проточной воде.
3. Промывка в холодной проточной воде.
4. Активирование производили в растворе состава:
Натрия гипофосфит
8 г/л
Кислота фтористоводородная
2 г/л
Вода дистиллированная
до 1 л
при температуре 18°С в течение 10 мин.
5. Промывка в холодной проточной воде.
6. Нанесение металлического покрытия, например никелевого покрытия.
7. Промывка в в уловителе.
8. Промывка в холодной проточной воде.
9. Сушка, например, сжатым воздухом.
На деталях получили покрытие толщиной 3,5 мкм. Они испытаны на циклическое воздействие температур от -60°С до 85°С (3 цикла), воздействие тропической влажности в течение 12 суток (относительная влажность 98±2% при температуре 40°С) и морского тумана в течение 3 суток.
Пример 2.
Проводилось нанесение металлического покрытия на деталях из титанового сплава ВТ5-1 следующим образом.
1. Подготовка поверхности как в примере 1.
2. Активирование производили в растворе состава:
Натрия гипофосфит
10 г/л
Кислота фтористоводородная
4 г/л
Вода дистиллированная
до 1 л
при температуре 20°С в течение 10 мин.
3. Промывка в холодной проточной воде.
4. Нанесение металлического покрытия, например никелевого
покрытия.
5. Промывка в в уловителе.
6. Промывка в холодной проточной воде.
7. Сушка, например, сжатым воздухом.
На деталях получили покрытие толщиной 4,5 мкм. Они испытаны на циклическое воздействие температур от -60°С до 85°С (3 цикла), воздействие тропической влажности в течение 12 суток (относительная влажность 98±2% при температуре 40°С) и морского тумана в течение 3 суток.
Пример 3.
Проводилось нанесение металлического покрытия на деталях из титанового сплава ВТ3-1 следующим образом:
1. Подготовка поверхности как в примере 1.
2. Активирование производили в растворе состава:
Натрия гипофосфит
10 г/л
Кислота фтористоводородная
4 г/л
Вода дистиллированная
до 1 л
при температуре 22°С в течение 10 мин.
3. Промывка в холодной проточной воде.
4. Нанесение металлического покрытия, например медного покрытия.
5. Промывка в уловителе.
6. Промывка в холодной проточной воде.
7. Сушка, например сжатым воздухом.
На деталях получили покрытие толщиной 7,5 мкм. Они испытаны на циклическое воздействие температур от -60°С до 85°С (3 цикла), воздействие тропической влажности в течение 12 суток (относительная влажность 98±2% при температуре 40°С) и морского тумана в течение 3 суток.